(57)【要約】【課題】演色性の低い室内光、特に白色ＬＥＤ照明下であっても、自然光のもとでの見た目と同じ色合いの鏡像を映し出すことができる鏡の提供。【解決手段】少なくとも反射層、及び色素含有層を備える鏡であって、該色素含有層は、５７０ｎｍ〜６１０ｎｍの領域に吸収極大を有する色素を含有することを特徴とする鏡。【選択図】図１
2017068221.tif 000002
【特許請求の範囲】
【請求項１】
少なくとも反射層、及び色素含有層を備える鏡であって、該色素含有層は、５７０ｎｍ〜６１０ｎｍの領域に吸収極大を有する色素を含有することを特徴とする鏡。
【請求項２】
前記色素は、シアニン系色素、メロシアニン系色素、ピロメテン系色素、アゾ系色素、テトラアザポルフィリン系色素、キサンテン系色素、及びトリアリールメタン系色素からなる群から選ばれる少なくとも１種の色素であることを特徴とする請求項１に記載の鏡。
【請求項３】
前記色素は、一般式（１）で表されるテトラアザポルフィリン系色素であることを特徴とする請求項１又は２に記載の鏡。
【化１】
2017068221.tif 000018
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）
【請求項４】
ガラス基板に、反射層、及び前記色素を含有する層が少なくとも備えられたことを特徴とする請求項１〜３に記載の鏡。
【請求項５】
透明プラスチック基板に、反射層、及び前記色素を含有する層が少なくとも備えられたことを特徴とする請求項１〜３に記載の鏡。
【請求項６】
透明プラスチック基板、及び反射層を少なくとも備えた鏡であり、該透明プラスチック基板は、前記色素を含有することを特徴とする請求項１〜３に記載の鏡。
【請求項７】
ガラス基板又は透明プラスチック基板に反射層を少なくとも備えた鏡であり、前記色素を含有する透明プラスチック基板又は透明ガラス板を更に備えることを特徴とする請求項１〜３に記載の鏡。
【請求項８】
シアニン系色素、メロシアニン系色素、ピロメテン系色素、アゾ系色素、テトラアザポルフィリン系色素、キサンテン系色素、及びトリアリールメタン系色素からなる群から選ばれる少なくとも１種の色素を含有する鏡用色補正フィルタ。
【請求項９】
前記色素は、一般式（１）で表されるテトラアザポルフィリン系色素含有する請求項８に記載の鏡用色補正フィルタ。
【化２】
2017068221.tif 000019
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）
【発明の詳細な説明】
【技術分野】
【０００１】  本発明は、鏡及び反射体に関する。
【背景技術】
【０００２】  室内照明は、蛍光灯に替わってＬＥＤ照明が普及してきたが、ＬＥＤ照明は蛍光灯にも増して、演色性が低いことが知られている。これは、コストなどの理由から、一般に普及しているＬＥＤ照明が青色ＬＥＤからの青色光と黄色蛍光体からの黄色発光の組み合わせにより白色光を得る方式であり、５９０ｎｍ付近にオレンジ色を示す光の発光強度が高いことに起因する。【０００３】  このような照明のもとで鏡に映し出された像は、光源の演色性が低いために自然光のもとでの色彩とは異なって見えてしまう。そのためこのような鏡を見ながら化粧（メーク、メークアップともいう）を施した場合、化粧後の顔を屋外などの自然光のもとで見ると、仕上がりが意図した色合いとは異なってしまうため、美的に不都合であり、化粧を施される人の不満にも繋がる。【０００４】  従来、ＬＥＤ照明にフィルタなどを配する事で、ＬＥＤ照明の演色性を向上させる方法がある。また、ＬＥＤの蛍光体を改善する事で白色ＬＥＤの演色性向上させる方法が報告されている。このような照明機器に波長吸収フィルタを配する方法や、ＬＥＤの蛍光体を改善する方法は、照明機器の発光効率低下や高コスト化に繋がるため、更なる普及には問題があった。
【先行技術文献】
【特許文献】
【０００５】
【特許文献１】特開２００４−２４５９９６号公報
【特許文献２】特開２００９−２８０６６４号公報
【特許文献３】特開２００９−２８６９９５号公報
【０００６】
【発明の概要】
【発明が解決しようとする課題】
【０００７】本発明は、上記のような問題を解決するため、演色性の低い室内光、特に白色ＬＥＤ照明下であっても、自然光のもとでの見た目と同じ色合いの像を映し出すことができる、特定光吸収機能を持つ鏡を提供することを目的とする。
【課題を解決するための手段】
【０００８】本発明者らは、白色ＬＥＤをはじめとする照明のもとで、自然光での見た目と同等の色合いの像を映し出すのに最適な鏡について種々検討したところ、可視領域のうち特定の波長域の光を吸収する色素を含ませた鏡を用いることによって、自然光における色合いと同等に見えることを見出し、本発明を完成するに至った。【０００９】すなわち、本発明の鏡は、少なくとも反射層、及び色素含有層を備える鏡であって、該色素含有層は、５７０ｎｍ〜６１０ｎｍの領域に吸収極大を有する色素を含有することを特徴とする。
５７０ｎｍ〜６１０ｎｍの領域に吸収極大を有する色素を用いることによって、特に白色ＬＥＤに含まれるオレンジ色を示す光を吸収し、鏡に映し出される像の演色性（色再現性）を良好にすることができる。【００１０】本発明の鏡において、上記の色素は、シアニン系色素、メロシアニン系色素、ピロメテン系色素、アゾ系色素、テトラアザポルフィリン系色素、キサンテン系色素、及びトリアリールメタン系色素からなる群から選ばれる少なくとも１種の色素であることが望ましい。【００１１】本発明の鏡において、上記色素は、一般式（１）で表されるテトラアザポルフィリン系色素であることが望ましい。
【化１】
2017068221.tif 000003
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）【００１２】本発明の鏡は、ガラス基板に、反射層、及び前記色素を含有する層が少なくとも備えられることが望ましい。【００１３】本発明の鏡は、透明プラスチック基板に、反射層、及び前記色素を含有する層が少なくとも備えられることが望ましい。【００１４】本発明の鏡は、透明プラスチック基板、及び反射層を少なくとも備えた鏡であり、該透明プラスチック基板は、上記色素を含有することが望ましい。【００１５】本発明の鏡は、ガラス基板又は透明プラスチック基板に反射層を少なくとも備えた鏡であり、上記色素を含有する透明プラスチック基板又は透明ガラス板を更に備えることが望ましい。【００１６】本発明の鏡用色補正フィルタは、シアニン系色素、メロシアニン系色素、ピロメテン系色素、アゾ系色素、テトラアザポルフィリン系色素、キサンテン系色素、及びトリアリールメタン系色素からなる群から選ばれる少なくとも１種の色素を含有することを特徴とする。【００１７】本発明の鏡用色補正フィルタは、上記色素が、一般式（１）で表されるテトラアザポルフィリン系色素含有することが望ましい。
【化２】
2017068221.tif 000004
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）
【発明の効果】
【００１８】本発明の鏡は、特定の色素を含んでいるため、白色ＬＥＤの照明のもとで鏡に映った像の色合いが自然光での見た目と同等の色合いに見える。このため、特に化粧をする際に、ファンデーション、アイカラー、フェースカラー、頬紅、口紅等のメークアップ化粧料を用い肌に塗布したとき、白色ＬＥＤ照明下で鏡に映った像の色合いが、自然光での見た目と同等に再現されるため、化粧用の鏡として好適である。鏡の形態としては、手鏡、コンパクト等の化粧料容器、鏡台、洗面台等に設置した鏡等に適用可能である。
また、市販されている一般的な鏡は本発明に係る色素を含まないので、このような鏡の光が導入される面（視認者側）に、本発明に係る色素を含有する層を有する色補正フィルタを重ね合わせて使用すると、白色ＬＥＤ光源下であっても、屋外等の自然光のもとでの色合いの見え方を確認でき、色補正フィルタを外せば通常の鏡として使用できる。そのため、本発明の色補正フィルタを適用することで、市販の一般的な鏡に対し、色補正機能を付与することも可能である。
【図面の簡単な説明】
【００１９】
【図１】本発明の鏡の構成例を示す模式的断面図である。
【図２】本発明の鏡の構成例を示す模式的断面図である。
【図３】本発明の鏡の構成例を示す模式的断面図である。
【図４】本発明の鏡の構成例を示す模式的断面図である。
【図５】本発明の鏡の構成例を示す模式的断面図である。
【図６】実施例１で製造した鏡１の反射スペクトルである。
【発明を実施するための形態】
【００２０】以下、本発明に関し詳細に説明する。
本発明は、白色ＬＥＤを始めとする光源のもとで用いられる鏡であって、５７０ｎｍから６１０ｎｍの領域に吸収極大を有する色素を少なくとも１種含有することを特徴とする鏡である。５７０ｎｍから６１０ｎｍの領域に吸収極大を有する色素を少なくとも１種含有することで、本発明の鏡に映った像の演色性（色再現性）を良好にし、自然光のもとでの色合いと同等の色合いで映し出すことができる。
【００２１】本発明に使用する色素としては、５７０ｎｍ〜６１０ｎｍの領域に吸収極大波長を有する色素であれば特に限定されないが、例えば、シアニン系色素、メロシアニン系色素、ピロメテン系色素、アゾ系色素、テトラアザポルフィリン系色素、キサンテン系色素、トリアリールメタン系色素等を挙げることができる。これらの色素は、単独又は２種以上を混合して使用することができる。
【００２２】シアニン系色素としては、例えば、キノリンブルー（ＣＡＳ  Ｎｏ．５２３−４２−２）、３，３’−ジエチルオキサジカルボシアニンヨージド（ＣＡＳ  Ｎｏ．１４８０６−５０−９）等を挙げることができる。
【００２３】メロシアニン系色素としては、例えば、下記式ＭＣ１で示される色素等を挙げることができる。
【００２４】
【化３】
2017068221.tif 000005
【００２５】ピロメテン系色素としては、例えば、下記式（ＤＰ１）で示される色素等を挙げることができる。
【００２６】
【化４】
2017068221.tif 000006
【００２７】アゾ系色素としては、例えば、下記式（ＡＺ１）で示される色素等を挙げることができる。
【ｙ００８】
【化５】
2017068221.tif 000007
【００２８】テトラアザポルフィリン系色素としては、例えば、記一般式（１）で示されるテトラアザポルフィリン系色素等を挙げることができる。
【化６】
2017068221.tif 000008
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）
【００２９】キサンテン系色素としては、例えば、Ｃ．Ｉ．アシッドレッド５２、下記式（ＸＡ１）で示される色素等を挙げることができる。
【化７】
2017068221.tif 000009
【００３０】トリアリールメタン系色素としては、例えば、Ｃ．Ｉ．アシッドブルー９３、Ｃ．Ｉ．ベーシックブルー７等を挙げることができる。
【００３１】本発明に使用する色素としては、下記一般式（１）で示されるテトラアザポルフィリン系色素を使用することが好ましい。
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアルコキシアルキル基、置換若しくは無置換のアリール基、置換、若しくは無置換のヘテロアリール基、又は、置換若しくは無置換のアリールオキシ基を示し、Ｒ１とＲ２、Ｒ３とＲ４、Ｒ５とＲ６、Ｒ７とＲ８は、互いに結合してこれらの各基が結合する炭素原子と共に、置換若しくは無置換の脂環構造を形成してもよい。ただし、Ｒ１〜Ｒ８の全てが水素原子であることはない。Ｍは２個の水素原子、２価の金属又は３価若しくは４価の金属化合物を示す。）
【００３２】
【化８】
2017068221.tif 000010
（式（１）中、Ｒ１〜Ｒ８は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又は置換若しくは無置換のアミノ基を示し、Ｒ１とＲ２、Ｒ３とＲ４、Ｒ５とＲ６、Ｒ７とＲ８は、互いに結合して、置換している炭素原子と共に、置換若しくは無置換の脂環構造を形成してもよい。ただし、Ｒ１〜Ｒ８の全てが水素原子であることはない。Ｍは、２個の水素原子、２価の金属又は３価若しくは４価の金属化合物を示す。）
【００３３】上記一般式（１）で表されるテトラアザポルフィリン系色素には、Ｒ１とＲ２、Ｒ３とＲ４、Ｒ５とＲ６及びＲ７とＲ８で示される置換基の組み合わせが同一である場合、４種の異性体が存在する。例えば、Ｒ１とＲ２、Ｒ３とＲ４、Ｒ５とＲ６及びＲ７とＲ８の２つの置換基のうち、いずれか一方の置換基がＸであり、他方の置換基がＹである場合、下記式（２ａ）〜（２ｄ）で示す４種の異性体が存在することになる。
上記一般式（１）は、Ｒ１とＲ２、Ｒ３とＲ４、Ｒ５とＲ６及びＲ７とＲ８の２つの置換基の位置関係が異なる４種類の異性体を全て含むことを意味している。また、本発明の鏡にはこれらの異性体のうち１つのみが含まれていてもよく、複数種類が混合物として含まれていてもよい。
【００３４】
【化９】
2017068221.tif 000011
【００３５】一般式（１）において、Ｒ１とＲ２、Ｒ３とＲ４、Ｒ５とＲ６及びＲ７とＲ８の置換基の組み合わせが同一である場合、例えば、式（２ａ）〜（２ｄ）に示すように、Ｒ１がＸでありＲ２がＹである場合、Ｒ３とＲ４の関係も同様であり、Ｒ３とＲ４のうちの一方の置換基がＸであり、他方の置換基がＹである。
Ｒ５とＲ６の関係も同様であり、Ｒ５とＲ６のうちの一方の置換基がＸであり、他方の置換基がＹである。
Ｒ７とＲ８の関係も同様であり、Ｒ７とＲ８のうちの一方の置換基がＸであり、他方の置換基がＹである。
【００３６】一般式（１）で示されるテトラアザポルフィリン系色素において、好ましくは、Ｒ１〜Ｒ８は、それぞれ独立して、水素原子、シアノ基、ニトロ基、ハロゲン原子、置換若しくは無置換のアルキル基、置換若しくは無置換のアルコキシ基、置換若しくは無置換のアリール基、置換、若しくは無置換のヘテロアリール基、置換若しくは無置換のアリールオキシ基、又は、置換若しくは無置換のアミノ基を示し、Ｒ１とＲ２、Ｒ３とＲ４、Ｒ５とＲ６、Ｒ７とＲ８は、互いに結合してこれらの各基が結合する炭素原子と共に、置換若しくは無置換の脂環構造を形成してもよい。ただし、Ｒ１〜Ｒ８の全てが水素原子であることはない。
【００３７】Ｒ１〜Ｒ８で示されるハロゲン原子としては、フッ素原子、塩素原子、臭素原子等を挙げることができる。
【００３８】Ｒ１〜Ｒ８で示されるアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１，２−ジメチルプロピル基、１−メチルブチル基、２−メチルブチル基、ｎ−ヘキシル基、１−メチルペンチル基、２−メチルペンチル基、４−メチルペンチル基、４−メチル−２−ペンチル基、１，２−ジメチルブチル基、２，３−ジメチルブチル基、３，３−ジメチルブチル基、１−エチルブチル基、２−エチルブチル基、ｎ−ヘプチル基、１−メチルヘキシル基、３−メチルヘキシル基、５−メチルヘキシル基、２，４−ジメチルペンチル基、シクロヘキシルメチル基、ｎ−オクチル基、ｔｅｒｔ−オクチル基、１−メチルヘプチル基、２−エチルヘキシル基、２−プロピルペンチル基、２，５−ジメチルヘキシル基、２，５，５−トリメチルヘキシル基、ｎ−ノニル基、２，２−ジメチルヘプチル基、２，６−ジメチル−４−ヘプチル基、３，５，５−トリメチルヘキシル基、ｎ−デシル基、４−エチルオクチル基、ｎ−ウンデシル基、１−メチルデシル基、ｎ−ドデシル基、１，３，５，７−テトラメチルオクチル基、ｎ−トリデシル基、１−ヘキシルヘプチル基、ｎ−テトラデシル基、ｎ−ペンタデシル基、ｎ−ヘキサデシル基、ｎ−ヘプタデシル基、ｎ−オクタデシル基、ｎ−エイコシル基、ｎ−トリコシル基、ｎ−テトラコシル基、シクロペンチル基、シクロヘキシル基、４−メチルシクロヘキシル基、４−ｔｅｒｔ−ブチルシクロヘキシル基、シクロヘプチル基、シクロオクチル基等の直鎖、分岐または環状のアルキル基を挙げることができ；
【００３９】置換基を有するアルキル基としては、ベンジル基、α−メチルベンジル基、α−エチルベンジル基、α，α−ジメチルベンジル基、α−フェニルベンジル基、α，α−ジフェニルベンジル基、フェネチル基、α−メチルフェネチル基、β−メチルフェネチル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−ｔｅｒｔ−ブチルベンジル基、２−ｔｅｒｔ−ブチルベンジル基、４−ｔｅｒｔ−ペンチルベンジル基、４−シクロヘキシルベンジル基、４−ｎ−オクチルベンジル基、４−ｔｅｒｔ−オクチルベンジル基、４−フェニルベンジル基、４−（４’−メチルフェニル）ベンジル基、４−（４’−ｔｅｒｔ−ブチルフェニル）ベンジル基、４−（４’−メトキシフェニル）ベンジル基、４−メトキシベンジル基、３−メトキシベンジル基、２−エトキシベンジル基、４−ｎ−ブトキシベンジル基、４−ｎ−ヘプチルオキシベンジル基、３，４−ジメトキシベンジル基、４−フルオロベンジル基、２−フルオロベンジル基、４−クロロベンジル基、３−クロロベンジル基、２−クロロベンジル基、３，４−ジクロロベンジル基、２−フルフリル基、１−ナフチルメチル基、２−ナフチルメチル基などの置換または無置換のアラルキル基；
【００４０】フルオロメチル基、３−フルオロプロピル基、６−フルオロヘキシル基、８−フルオロオクチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、２−ヒドロ−パーフルオロ−２−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロエチル基、パーフルオロ−ｎ−プロピル基、パーフルオロ−ｎ−ペンチル基、パーフルオロ−ｎ−ヘキシル基、２，２−ビス（トリフルオロメチル）プロピル基、ジクロロメチル基、２−クロロエチル基、３−クロロプロピル基、４−クロロシクロヘキシル基、７−クロロヘプチル基、８−クロロオクチル基、２，２，２−トリクロロエチル基などの直鎖、分岐または環状のハロゲノアルキル基；
【００４１】メトキシメチル基、エトキシメチル基、ｎ−ブトキシメチル基、ｎ−ペンチルオキシメチル基、ｎ−ヘキシルオキシメチル基、（２−エチルブチルオキシ）メチル基、ｎ−ヘプチルオキシメチル基、ｎ−オクチルオキシメチル基、ｎ−デシルオキシメチル基、ｎ−ドデシルオキシメチル基、２−メトキシエチル基、２−エトキシエチル基、２−ｎ−プロポキシエチル基、２−イソプロポキシエチル基、２−ｎ−ブトキシエチル基、２−ｎ−ペンチルオキシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピル基、３−ｎ−ブトキシプロピル基、３−ｎ−ペンチルオキシプロピル基、３−ｎ−ヘキシルオキシプロピル基、３−（２’−エチルブトキシ）プロピル基、３−ｎ−オクチルオキシプロピル基、３−（２’−エチルヘキシルオキシ）プロピル基、３−ｎ−デシルオキシプロピル基、３−ｎ−ドデシルオキシプロピル基、３−ｎ−テトラデシルオキシプロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、５−ｎ−プロポキシペンチル基、５−ｎ−ペンチルオキシペンチル基、６−メトキシヘキシル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−メトキシヘプチル基、７−エトキシヘプチル基、７−イソプロポキシヘプチル基、８−メトキシオクチル基、８−エトキシオクチル基、９−メトキシノニル基、９−エトキシノニル基、１０−メトキシデシル基、１０−エトキシデシル基、１０−ｎ−ブトキシデシル基、１１−メトキシウンデシル基、１１−エトキシウンデシル基、１２−メトキシドデシル基、１２−エトキシドデシル基、１２−イソプロポキシドデシル基、１４−メトキシテトラデシル基、テトラヒドロフルフリル基などの直鎖、分岐または環状のアルコキシアルキル基；
【００４２】（２−メトキシエトキシ）メチル基、（２−エトキシエトキシ）メチル基、（２−ｎ−ブチルオキシエトキシ）メチル基、（２−ｎ−ヘキシルオキシエトキシ）メチル基、（３−メトキシプロピルオキシ）メチル基、（３−エトキシプロピルオキシ）メチル基、（３−ｎ−ブチルオキシプロピルオキシ）メチル基、（３−ｎ−ペンチルオキシプロピルオキシ）メチル基、（４−メトキシブチルオキシ）メチル基、（６−メトキシヘキシルオキシ）メチル基、（１０−エトキシデシルオキシ）メチル基、２−（２’−メトキシエトキシ）エチル基、２−（２’−エトキシエトキシ）エチル基、２−（２’−ｎ−ブトキシエトキシ）エチル基、３−（２’−エトキシエトキシ）プロピル基、３−（２’−メトキシプロピルオキシ）プロピル基、３−（２’−イソプロピルオキシプロピルオキシ）プロピル基、３−（３’−メトキシプロピルオキシ）プロピル基、３−（３’−エトキシプロピルオキシ）プロピル基などの直鎖、分岐または環状のアルコキシアルコキシアルキル基；
【００４３】フェニルオキシメチル基、４−メチルフェニルオキシメチル基、３−メチルフェニルオキシメチル基、２−メチルフェニルオキシメチル基、４−エチルフェニルオキシメチル基、４−ｎ−プロピルフェニルオキシメチル基、４−ｎ−ブチルフェニルオキシメチル基、４−ｔｅｒｔ−ブチルフェニルオキシメチル基、４−ｎ−ヘキシルフェニルオキシメチル基、４−ｎ−オクチルフェニルオキシメチル基、４−ｎ−デシルフェニルオキシメチル基、４−メトキシフェニルオキシメチル基、４−エトキシフェニルオキシメチル基、４−ブトキシフェニルオキシメチル基、４−ｎ−ペンチルオキシフェニルオキシメチル基、４−フルオロフェニルオキシメチル基、３−フルオロフェニルオキシメチル基、２−フルオロフェニルオキシメチル基、３，４−ジフルオロフェニルオキシメチル基、４−クロロフェニルオキシメチル基、２−クロロフェニルオキシメチル基、４−フェニルフェニルオキシメチル基、１−ナフチルオキシメチル基、２−ナフチルオキシメチル基、２−フリルオキシメチル基、１−フェニルオキシエチル基、２−フェニルオキシエチル基、２−（４’−メチルフェニルオキシ）エチル基、２−（４’−エチルフェニルオキシ）エチル基、２−（４’−ｎ−ヘキシルフェニルオキシ）エチル基、２−（４’−メトキシフェニルオキシ）エチル基、２−（４’−ｎ−ブトキシフェニルオキシ）エチル基、２−（４’−フルオロフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、２−フェニルオキシプロピル基、３−フェニルオキシプロピル基、３−（４’−メチルフェニルオキシ）プロピル基、３−（２’−ナフチルオキシ）プロピル基、４−フェニルオキシブチル基、４−（２’−エチルフェニルオキシ）ブチル基、４−フェニルオキシペンチル基、５−フェニルオキシペンチル基、５−（４’−ｔｅｒｔ−ブチルフェニルオキシ）ペンチル基、６−フェニルオキシヘキシル基、６−（２’−クロロフェニルオキシ）ヘキシル基、８−フェニルオキシオクチル基、１０−フェニルオキシデシル基、１０−（３’−メチルフェニルオキシ）デシル基などの置換または無置換のアリールオキシアルキル基；
【００４４】ベンジルオキシメチル基、フェネチルオキシメチル基、４−メチルベンジルオキシメチル基、３−メチルベンジルオキシメチル基、４−ｎ−プロピルベンジルオキシメチル基、４−ｎ−オクチルベンジルオキシメチル基、４−メトキシベンジルオキシメチル基、４−エトキシベンジルオキシメチル基、４−ｎ−ブトキシベンジルオキシメチル基、４−フルオロベンジルオキシメチル基、３−フルオロベンジルオキシメチル基、２−フルオロベンジルオキシメチル基、４−クロロベンジルオキシメチル基、４−フェニルベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、４−（４’−フェニルベンジルオキシ）ブチル基、５−（４’−メチルベンジルオキシ）ペンチル基、６−ベンジルオキシヘキシル基、８−ベンジルオキシオクチル基などの置換または無置換のアラルキルオキシアルキル基；
【００４５】フルオロメチルオキシメチル基、３−フルオロ−ｎ−プロピルオキシメチル基、６−フルオロ−ｎ−ヘキシルオキシメチル基、トリフルオロメチルオキシメチル基、１，１−ジヒドロ−パーフルオロエチルオキシメチル基、１，１−ジヒドロ−パーフルオロ−ｎ−プロピルオキシメチル基、２−ヒドロ−パーフルオロ−２−プロピルオキシメチル基、１，１−ジヒドロ−パーフルオロ−ｎ−ブチルオキシメチル基、１，１−ジヒドロ−パーフルオロ−ｎ−ペンチルオキシメチル基、１，１−ジヒドロ−パーフルオロ−ｎ−ヘキシルオキシメチル基、１，１−ジヒドロ−パーフルオロ−ｎ−オクチルオキシメチル基、１，１−ジヒドロ−パーフルオロ−ｎ−デシルオキシメチル基、１，１−ジヒドロ−パーフルオロ−ｎ−テトラデシルオキシメチル基、２，２−ビス（トリフルオロメチル）プロピルオキシメチル基、３−クロロ−ｎ−プロピルオキシメチル基、２−（８−フルオロ−ｎ−オクチルオキシ）エチル基、２−（１，１−ジヒドロ−パーフルオロエチルオキシ）エチル基、２−（１，１，３−トリヒドロ−パーフルオロ−ｎ−プロピルオキシ）エチル基、２−（１，１−ジヒドロ−パーフルオロ−ｎ−ペンチルオキシ）エチル基、２−（６−フルオロ−ｎ−ヘキシルオキシ）エチル基、２−（１，１−ジヒドロ−パーフルオロ−ｎ−オクチルオキシ）エチル基、３−（４−フルオロシクロヘキシルオキシ）プロピル基、３−（１，１−ジヒドロ−パーフルオロエチルオキシ）プロピル基、３−（１，１−ジヒドロ−パーフルオロ−ｎ−ドデシルオキシ）プロピル基、４−（パーフルオロ−ｎ−ヘキシルオキシ）ブチル基、４−（１，１−ジヒドロ−パーフルオロエチルオキシ）ブチル基、６−（２−クロロエチルオキシ）ヘキシル基、６−（１，１−ジヒドロ−パーフルオロエチルオキシ）ヘキシル基などの直鎖、分岐または環状のハロゲノアルコキシアルキル基；
等の、炭素数１〜３０のアルキル基を挙げることができる。
好ましくは、置換又は無置換の炭素数１〜１２のアルキル基、より好ましくは、置換又は無置換の炭素数１〜８のアルキル基である。
【００４６】Ｒ１〜Ｒ８ので示されるアルコキシ基としては、メトキシ基、エトキシ基、ｎ−プロポキシ基、イソプロポキシ基、ｎ−ブトキシ基、イソブトキシ基、ｓｅｃ−ブトキシ基、ｎ−ペンチルオキシ基、ネオペンチルオキシ基、シクロペンチルオキシ基、ｎ−ヘキシルオキシ基、３，３−ジメチルブチルオキシ基、２−エチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−エイコシルオキシ基、ｎ−トリコシルオキシ基、ｎ−テトラコシルオキシ基等の直鎖、分岐または環状の炭素数１〜３０のアルコキシ基を挙げることができ；
【００４７】置換基を有するアルコキシ基としては、例えば、ベンジルオキシ基、α−メチルベンジルオキシ基、α−エチルベンジルオキシ基、α，α−ジメチルベンジルオキシ基、α−フェニルベンジルオキシ基、α，α−ジフェニルベンジルオキシ基、フェネチルオキシ基、α−メチルフェネチルオキシ基、β−メチルフェネチルオキシ基、α，α−ジメチルフェネチルオキシ基、４−メチルフェネチルオキシ基、４−メチルベンジルオキシ基、３−メチルベンジルオキシ基、２−メチルベンジルオキシ基、４−エチルベンジルオキシ基、２−エチルベンジルオキシ基、４−イソプロピルベンジルオキシ基、４−ｔｅｒｔ−ブチルベンジルオキシ基、２−ｔｅｒｔ−ブチルベンジルオキシ基、４−ｔｅｒｔ−ペンチルベンジルオキシ基、４−シクロヘキシルベンジルオキシ基、４−ｎ−オクチルベンジルオキシ基、４−ｔｅｒｔ−オクチルベンジルオキシ基、４−フェニルベンジルオキシ基、４−（４’−メチルフェニル）ベンジルオキシ基、４−（４’−ｔｅｒｔ−ブチルフェニル）ベンジルオキシ基、４−（４’−メトキシフェニル）ベンジルオキシ基、４−メトキシベンジルオキシ基、３−メトキシベンジルオキシ基、２−エトキシベンジルオキシ基、４−ｎ−ブトキシベンジルオキシ基、４−ｎ−ヘプチルオキシベンジルオキシ基、３，４−ジメトキシベンジルオキシ基、４−フルオロベンジルオキシ基、２−フルオロベンジルオキシ基、４−クロロベンジルオキシ基、３−クロロベンジルオキシ基、２−クロロベンジルオキシ基、３，４−ジクロロベンジルオキシ基、２−フルフリルオキシ基、１−ナフチルメチルオキシ基、２−ナフチルメチルオキシ基等の置換又は無置換のアラルキルオキシ基；
【００４８】フルオロメチルオキシ基、３−フルオロプロピルオキシ基、６−フルオロヘキシルオキシ基、８−フルオロオクチルオキシ基、トリフルオロメチルオキシ基、１，１−ジヒドロ−パーフルオロエチルオキシ基、２，２，２−トリフルオロエチルオキシ基、１，１−ジヒドロ−パーフルオロ−ｎ−プロピルオキシ基、１，１，３−トリヒドロ−パーフルオロ−ｎ−プロピルオキシ基、２−ヒドロ−パーフルオロ−２−プロピルオキシ基、１，１−ジヒドロ−パーフルオロ−ｎ−ブチルオキシ基、１，１−ジヒドロ−パーフルオロ−ｎ−ペンチルオキシ基、１，１−ジヒドロ−パーフルオロ−ｎ−ヘキシルオキシ基、６−フルオロヘキシルオキシ基、４−フルオロシクロヘキシルオキシ基、１，１−ジヒドロ−パーフルオロ−ｎ−オクチルオキシ基、１，１−ジヒドロ−パーフルオロ−ｎ−デシルオキシ基、１，１−ジヒドロ−パーフルオロ−ｎ−ドデシルオキシ基、１，１−ジヒドロ−パーフルオロ−ｎ−テトラデシルオキシ基、１，１−ジヒドロ−パーフルオロ−ｎ−ヘキサデシルオキシ基、パーフルオロエチルオキシ基、パーフルオロ−ｎ−プロピルオキシ基、パーフルオロ−ｎ−ペンチルオキシ基、パーフルオロ−ｎ−ヘキシルオキシ基、２，２−ビス（トリフルオロメチル）プロピルオキシ基、ジクロロメチルオキシ基、２−クロロエチルオキシ基、３−クロロプロピルオキシ基、４−クロロシクロヘキシルオキシ基、７−クロロヘプチルオキシ基、８−クロロオクチルオキシ基、２，２，２−トリクロロエチルオキシ基等の直鎖、分岐または環状のハロゲノアルコキシ基；
等の炭素数１〜３０のアルコキシ基を挙げることができる。
好ましくは、置換又は無置換の炭素数１〜１２のアルコキシ基、より好ましくは、置換又は無置換の炭素数１〜８のアルコキシ基である。
【００４９】Ｒ１〜Ｒ８で示されるアリール基としては、フェニル基、２−メチルフェニル基、３−メチルフェニル基、４−メチルフェニル基、３−エチルフェニル基、４−エチルフェニル基、４−ｎ−プロピルフェニル基、４−イソプロピルフェニル基、４−ｎ−ブチルフェニル基、４−イソブチルフェニル基、４−ｔｅｒｔ−ブチルフェニル基、４−ｎ−ペンチルフェニル基、４−イソペンチルフェニル基、４−ｔｅｒｔ−ペンチルフェニル基、４−ｎ−ヘキシルフェニル基、４−シクロヘキシルフェニル基、４−ｎ−ヘプチルフェニル基、４−ｎ−オクチルフェニル基、４−ｎ−ノニルフェニル基、４−ｎ−デシルフェニル基、４−ｎ−ウンデシルフェニル基、４−ｎ−ドデシルフェニル基、４−ｎ−テトラデシルフェニル基、４−ｎ−ヘキサデシルフェニル基、４−ｎ−オクタデシルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，４，５−トリメチルフェニル基、２，３，５，６−テトラメチルフェニル基、５−インダニル基、１，２，３，４−テトラヒドロ−５−ナフチル基、１，２，３，４−テトラヒドロ−６−ナフチル基、２−メトキシフェニル基、３−メトキシフェニル基、４−メトキシフェニル基、３−エトキシフェニル基、４−エトキシフェニル基、４−ｎ−プロポキシフェニル基、４−イソプロポキシフェニル基、４−ｎ−ブトキシフェニル基、４−イソブトキシフェニル基、４−ｎ−ペンチルオキシフェニル基、４−ｎ−ヘキシルオキシフェニル基、４−シクロヘキシルオキシフェニル基、４−ｎ−ヘプチルオキシフェニル基、４−ｎ−オクチルオキシフェニル基、４−ｎ−ノニルオキシフェニル基、４−ｎ−デシルオキシフェニル基、４−ｎ−ウンデシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、２，３−ジメトキシフェニル基、２，４−ジメトキシフェニル基、２，５−ジメトキシフェニル基、３，４−ジメトキシフェニル基、３，５−ジメトキシフェニル基、３，５−ジエトキシフェニル基、２−メトキシ−４−メチルフェニル基、２−メトキシ−５−メチルフェニル基、３−メトキシ−４−メチルフェニル基、２−メチル−４−メトキシフェニル基、３−メチル−４−メトキシフェニル基、３−メチル−５−メトキシフェニル基、２−フルオロフェニル基、３−フルオロフェニル基、４−フルオロフェニル基、２−クロロフェニル基、３−クロロフェニル基、４−クロロフェニル基、４−ブロモフェニル基、４−トリフルオロメチルフェニル基、３−トリフルオロメチルフェニル基、２，４−ジフルオロフェニル基、３，５−ジフルオロフェニル基、２，４−ジクロロフェニル基、３，４−ジクロロフェニル基、３，５−ジクロロフェニル基、２−メチル−４−クロロフェニル基、２−クロロ−４−メチルフェニル基、３−クロロ−４−メチルフェニル基、２−クロロ−４−メトキシフェニル基、３−メトキシ−４−フルオロフェニル基、３−メトキシ−４−クロロフェニル基、３−フルオロ−４−メトキシフェニル基、４−フェニルフェニル基、３−フェニルフェニル基、２−フェニルフェニル基、４−（４’−メチルフェニル）フェニル基、４−（４’−メトキシフェニル）フェニル基、３，５−ジフェニルフェニル基、１−ナフチル基、２−ナフチル基、４−メチル−１−ナフチル基、４−エトキシ−１−ナフチル基、６−ｎ−ブチル−２−ナフチル基、６−メトキシ−２−ナフチル基、７−エトキシ−２−ナフチル基、２−フリル基、２−チエニル基、３−チエニル基、２−ピリジル基、３−ピリジル基、４−ピリジル基、４−アミノフェニル基、３−アミノフェニル基、２−アミノフェニル基、４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−Ｎ−ベンジルアミノフェニル基、４−Ｎ−フェニルアミノフェニル基、２−Ｎ−フェニルアミノフェニル基、４−（Ｎ，Ｎ−ジメチルアミノ）フェニル基、３−（Ｎ，Ｎ−ジメチルアミノ）フェニル基、２−（Ｎ，Ｎ−ジメチルアミノ）フェニル基、４−（Ｎ，Ｎ−ジエチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−ピロリジノフェニル基、４−ピペリジノフェニル基、４−モルフォリノフェニル基、４−ピロリジノ−１−ナフチル基、４−（Ｎ−ベンジル−Ｎ−メチルアミノ）フェニル基、４−（Ｎ−ベンジル−Ｎ−フェニルアミノ）フェニル基、４−（Ｎ−メチル−Ｎ−フェニルアミノ）フェニル基、４−（Ｎ−エチル−Ｎ−フェニルアミノ）フェニル基、４−（Ｎ−ｎ−ブチル−Ｎ−フェニルアミノ）フェニル基、４−（Ｎ，Ｎ−ジフェニルアミノ）フェニル基、２−（Ｎ，Ｎ−ジフェニルアミノ）フェニル基、４−〔Ｎ，Ｎ−ジ（４’−メチルフェニル）アミノ〕フェニル基、４−〔Ｎ，Ｎ−ジ（３’−メチルフェニル）アミノ〕フェニル基、４−〔Ｎ，Ｎ−ジ（４’−エチルフェニル）アミノ〕フェニル基、４−〔Ｎ，Ｎ−ジ（４’−ｔｅｒｔ−ブチルフェニル）アミノ〕フェニル基、４−〔Ｎ，Ｎ−ジ（４’−ｎ−ヘキシルフェニル）アミノ〕フェニル基、４−〔Ｎ，Ｎ−ジ（４’−メトキシフェニル）アミノ〕フェニル基、４−〔Ｎ，Ｎ−ジ（４’−エトキシフェニル）アミノ〕フェニル基、４−〔Ｎ，Ｎ−ジ（４’−ｎ−ブトキシフェニル）アミノ〕フェニル基、４−〔Ｎ，Ｎ−ジ（４’−ｎ−ヘキシルオキシフェニル）アミノ〕フェニル基、４−〔Ｎ，Ｎ−ジ（１’−ナフチル）アミノ〕フェニル基、４−〔Ｎ，Ｎ−ジ（２’−ナフチル）アミノ〕フェニル基、４−〔Ｎ−フェニル−Ｎ−（３’−メチルフェニル）アミノ〕フェニル基、４−〔Ｎ−フェニル−Ｎ−（４’−メチルフェニル）アミノ〕フェニル基、４−〔Ｎ−フェニル−Ｎ−（４’−オクチルフェニル）アミノ〕フェニル基、４−〔Ｎ−フェニル−Ｎ−（４’−メトキシフェニル）アミノ〕フェニル基、４−〔Ｎ−フェニル−Ｎ−（４’−エトキシフェニル）アミノ〕フェニル基、４−〔Ｎ−フェニル−Ｎ−（４’−ｎ−ヘキシルオキシフェニル）アミノ〕フェニル基、４−〔Ｎ−フェニル−Ｎ−（４’−フルオロフェニル）アミノ〕フェニル基、４−〔Ｎ−フェニル−Ｎ−（１’−ナフチル）アミノ〕フェニル基、４−〔Ｎ−フェニル−Ｎ−（２’−ナフチル）アミノ〕フェニル基、４−〔Ｎ−フェニル−Ｎ−（４’−フェニルフェニル）アミノ〕フェニル基、４−（Ｎ，Ｎ−ジフェニルアミノ）−１−ナフチル基、６−（Ｎ，Ｎ−ジフェニルアミノ）−２−ナフチル基、４−（Ｎ−カルバゾリル）フェニル基、４−（Ｎ−フェノキサジイル）フェニル基等の、置換又は無置換の炭素数６〜３０のアリール基を挙げることができる。
好ましくは、置換又は無置換の炭素数６〜２０のアリール基、より好ましくは、置換又は無置換の炭素数６〜１６のアリール基である。
【００５０】Ｒ１〜Ｒ８で示されるアリールオキシ基としては、フェノキシ基、２−メチルフェニルオキシ基、３−メチルフェニルオキシ基、４−メチルフェニルオキシ基、３−エチルフェニルオキシ基、４−エチルフェニルオキシ基、４−ｎ−プロピルフェニルオキシ基、４−イソプロピルフェニルオキシ基、４−ｎ−ブチルフェニルオキシ基、４−イソブチルフェニルオキシ基、４−ｔｅｒｔ−ブチルフェニルオキシ基、４−ｎ−ペンチルフェニルオキシ基、４−イソペンチルフェニルオキシ基、４−ｔｅｒｔ−ペンチルフェニルオキシ基、４−ｎ−ヘキシルフェニルオキシ基、４−シクロヘキシルフェニルオキシ基、４−ｎ−ヘプチルフェニルオキシ基、４−ｎ−オクチルフェニルオキシ基、４−ｎ−ノニルフェニルオキシ基、４−ｎ−デシルフェニルオキシ基、４−ｎ−ウンデシルフェニルオキシ基、４−ｎ−ドデシルフェニルオキシ基、４−ｎ−テトラデシルフェニルオキシ基、４−ｎ−ヘキサデシルフェニルオキシ基、４−ｎ−オクタデシルフェニルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，４，５−トリメチルフェニルオキシ基、２，３，５，６−テトラメチルフェニルオキシ基、５−インダニルオキシ基、１，２，３，４−テトラヒドロ−５−ナフチルオキシ基、１，２，３，４−テトラヒドロ−６−ナフチルオキシ基、
【００５１】２−メトキシフェニルオキシ基、３−メトキシフェニルオキシ基、４−メトキシフェニルオキシ基、３−エトキシフェニルオキシ基、４−エトキシフェニルオキシ基、４−ｎ−プロポキシフェニルオキシ基、４−イソプロポキシフェニルオキシ基、４−ｎ−ブトキシフェニルオキシ基、４−イソブトキシフェニルオキシ基、４−ｎ−ペンチルオキシフェニルオキシ基、４−ｎ−ヘキシルオキシフェニルオキシ基、４−シクロヘキシルオキシフェニルオキシ基、４−ｎ−ヘプチルオキシフェニルオキシ基、４−ｎ−オクチルオキシフェニルオキシ基、４−ｎ−ノニルオキシフェニルオキシ基、４−ｎ−デシルオキシフェニルオキシ基、４−ｎ−ウンデシルオキシフェニルオキシ基、４−ｎ−ドデシルオキシフェニルオキシ基、４−ｎ−テトラデシルオキシフェニルオキシ基、４−ｎ−ヘキサデシルオキシフェニルオキシ基、４−ｎ−オクタデシルオキシフェニルオキシ基、２，３−ジメトキシフェニルオキシ基、２，４−ジメトキシフェニルオキシ基、２，５−ジメトキシフェニルオキシ基、３，４−ジメトキシフェニルオキシ基、３，５−ジメトキシフェニルオキシ基、３，５−ジエトキシフェニルオキシ基、２−メトキシ−４−メチルフェニルオキシ基、２−メトキシ−５−メチルフェニルオキシ基、３−メトキシ−４−メチルフェニルオキシ基、２−メチル−４−メトキシフェニルオキシ基、３−メチル−４−メトキシフェニルオキシ基、３−メチル−５−メトキシフェニルオキシ基、
【００５２】２−フルオロフェニルオキシ基、３−フルオロフェニルオキシ基、４−フルオロフェニルオキシ基、２−クロロフェニルオキシ基、３−クロロフェニルオキシ基、４−クロロフェニルオキシ基、４−ブロモフェニルオキシ基、４−トリフルオロメチルフェニルオキシ基、３−トリフルオロメチルフェニルオキシ基、２，４−ジフルオロフェニルオキシ基、３，５−ジフルオロフェニルオキシ基、２，４−ジクロロフェニルオキシ基、３，４−ジクロロフェニルオキシ基、３，５−ジクロロフェニルオキシ基、２−メチル−４−クロロフェニルオキシ基、２−クロロ−４−メチルフェニルオキシ基、
【００５３】３−クロロ−４−メチルフェニルオキシ基、２−クロロ−４−メトキシフェニルオキシ基、３−メトキシ−４−フルオロフェニルオキシ基、３−メトキシ−４−クロロフェニルオキシ基、３−フルオロ−４−メトキシフェニルオキシ基、４−フェニルフェニルオキシ基、３−フェニルフェニルオキシ基、２−フェニルフェニルオキシ基、４−（４’−メチルフェニル）フェニルオキシ基、４−（４’−メトキシフェニル）フェニルオキシ基、３，５−ジフェニルフェニルオキシ基、１−ナフチルオキシ基、２−ナフチルオキシ基、４−メチル−１−ナフチルオキシ基、４−エトキシ−１−ナフチルオキシ基、６−ｎ−ブチル−２−ナフチルオキシ基、６−メトキシ−２−ナフチルオキシ基、７−エトキシ−２−ナフチルオキシ基等の、置換又は無置換の炭素数６〜３０のアリールオキシ基を挙げることができる。
好ましくは、置換又は無置換の炭素数６〜２０のアリールオキシ基、より好ましくは、置換又は無置換の炭素数６〜１６のアリールオキシ基である。
【００５４】Ｒ１〜Ｒ８で示されるヘテロアリール基としては、ヘテロ原子として、窒素原子、酸素原子、又は硫黄原子を少なくとも１つ以上含む芳香族ヘテロ環が挙げられる。例えば、フラニル基、ピロリル基、３−ピロリノ基、ピラゾリル基、イミダゾリル基、オキサゾリル基、チアゾリル基、１，２，３−オキサジアゾリル基、１，２，３−トリアゾリル基、１，２，４−トリアゾリル基、１，３，４−チアジアゾリル基、ピリジニル基、ピリダジニル基、ピリミジニル基、ピラジニル基、ピペラジニル基、トリアジニル基、ベンゾフラニル基、インドリル基、チオナフセニル基、ベンズイミダゾリル基、ベンゾチアゾリル基、ベンゾトリアゾ−ル−２−イル基、ベンゾトリアゾール−１−イル基、プリニル基、キノリニル基、イソキノリニル基、クマリニル基、シンノリニル基、キノキサリニル基、ジベンゾフラニル基、カルバゾリル基、フェナントロニリル基、フェノチアジニル基、フラボニル基、フタルイミド基、ナフチルイミド基等の置換または無置換のヘテロアリール基を挙げることができる。
【００５４】Ｒ１〜Ｒ８で示されるアミノ基としては、アミノ基、Ｎ−メチルアミノ基、Ｎ−エチルアミノ基、Ｎ−ｎ−ブチルアミノ基、Ｎ−シクロヘキシルアミノ基、Ｎ−ｎ−オクチルアミノ基、Ｎ−ｎ−デシルアミノ基、Ｎ−ベンジルアミノ基、Ｎ−フェニルアミノ基、Ｎ−（３−メチルフェニル）アミノ基、Ｎ−（４−メチルフェニル）アミノ基、Ｎ−（４−ｎ−ブチルフェニル）アミノ基、Ｎ−（４−メトキシフェニル）アミノ基、Ｎ−（３−フルオロフェニル）アミノ基、Ｎ−（４−クロロフェニル）アミノ基、Ｎ−（１−ナフチル）アミノ基、Ｎ−（２−ナフチル）アミノ基、
【００５５】Ｎ，Ｎ−ジメチルアミノ基、Ｎ，Ｎ−ジエチルアミノ基、Ｎ，Ｎ−ジ−ｎ−ブチルアミノ基、Ｎ，Ｎ−ジ−ｎ−ヘキシルアミノ基、Ｎ，Ｎ−ジ−ｎ−オクチルアミノ基、Ｎ，Ｎ−ジ−ｎ−デシルアミノ基、Ｎ，Ｎ−ジ−ｎ−ドデシルアミノ基、Ｎ−メチル−Ｎ−エチルアミノ基、Ｎ−エチル−Ｎ−ｎ−ブチルアミノ基、Ｎ−メチル−Ｎ−フェニルアミノ基、Ｎ−エチル−Ｎ−フェニルアミノ基、Ｎ−ｎ−ブチル−Ｎ−フェニルアミノ基、Ｎ−ベンジル−Ｎ−フェニルアミノ基、Ｎ，Ｎ−ジフェニルアミノ基、Ｎ，Ｎ−ジ（３−メチルフェニル）アミノ基、Ｎ，Ｎ−ジ（４−メチルフェニル）アミノ基、Ｎ，Ｎ−ジ（４−エチルフェニル）アミノ基、Ｎ，Ｎ−ジ（４−ｔｅｒｔ−ブチルフェニル）アミノ基、Ｎ，Ｎ−ジ（４−ｎ−ヘキシルフェニル）アミノ基、Ｎ，Ｎ−ジ（４−メトキシフェニル）アミノ基、Ｎ，Ｎ−ジ（４−エトキシフェニル）アミノ基、Ｎ，Ｎ−ジ（４−ｎ−ブトキシフェニル）アミノ基、Ｎ，Ｎ−ジ（４−ｎ−ヘキシルオキシフェニル）アミノ基、Ｎ，Ｎ−ジ（１−ナフチル）アミノ基、Ｎ，Ｎ−ジ（２−ナフチル）アミノ基、Ｎ−フェニル−Ｎ−（３−メチルフェニル）アミノ基、Ｎ−フェニル−Ｎ−（４−メチルフェニル）アミノ基、Ｎ−フェニル−Ｎ−（４−オクチルフェニル）アミノ基、Ｎ−フェニル−Ｎ−（４−メトキシフェニル）アミノ基、Ｎ−フェニル−Ｎ−（４−エトキシフェニル）アミノ基、Ｎ−フェニル−Ｎ−（４−ｎ−ヘキシルオキシフェニル）アミノ基、Ｎ−フェニル−Ｎ−（４−フルオロフェニル）アミノ基、Ｎ−フェニル−Ｎ−（１−ナフチル）アミノ基、Ｎ−フェニル−Ｎ−（２−ナフチル）アミノ基、Ｎ−フェニル−Ｎ−（３−フェニルフェニル）アミノ基、Ｎ−フェニル−Ｎ−（４−フェニルフェニル）アミノ基、Ｎ−カルバゾリル基、Ｎ−フェノキサジイル基、Ｎ−フェノチアジイル基等の、置換若しくは無置換のアミノ基を挙げることができる。
【００５６】また、Ｒ１とＲ２、Ｒ３とＲ４、Ｒ５とＲ６、Ｒ７とＲ８は、互いに結合して、置換している炭素原子と共に置換若しくは無置換の脂環構造を形成してもよい。
置換若しくは無置換の脂環構造としては、炭素数３〜２０の脂環式炭化水素基を挙げることができる。例えば、シクロペンタン環、シクロヘキサン環、シクロペンテン環等が挙げられる。具体的には、シクロヘキサン、メチルシクロヘキサン、ジメチルシクロヘキサン、ｔ−ブチルシクロヘキサン、シアノシクロヘキサン、ジクロロシクロヘキサン等の置換若しくは無置換の脂環構造を挙げることができる。
【００５７】Ｍで示される２価の金属としては、例えば、周期律表第３族〜第１５族に属する金属原子が挙げられる。具体的には、Ｃｕ、Ｚｎ、Ｆｅ、Ｃｏ、Ｎｉ、Ｒｕ、Ｐｂ、Ｒｈ、Ｐｄ、Ｐｔ、Ｍｎ、Ｓｎ、Ｐｂ等を挙げることができる。
また、Ｍで示される３価若しくは４価の金属化合物としては、例えば、周期律表第３族〜第１５族に属する金属の、ハロゲン化物、水酸化物及び酸化物等が挙げられる。具体的には、ＡｌＣｌ、ＡｌＯＨ、ＩｎＣｌ、ＦｅＣｌ、ＭｎＯＨ、ＳｉＣｌ２、ＳｎＣｌ２、ＧｅＣｌ２、Ｓｉ（ＯＨ）２、Ｓｉ（ＯＣＨ３）２、Ｓｉ（ＯＰｈ）２、Ｓｉ（ＯＳｉＣＨ３）２、Ｓｎ（ＯＨ）２、Ｇｅ（ＯＨ）２、ＶＯ、ＴｉＯ等を挙げることができる。
Ｍとして好ましくは、Ｃｕ、Ｚｎ、Ｃｏ、Ｎｉ、Ｐｂ、Ｐｄ、Ｐｔ、Ｍｎ、ＶＯ、ＴｉＯであり、より好ましくは、Ｃｕ、Ｃｏ、Ｎｉ、Ｐｄ、ＶＯである。
【００５８】一般式（１）で示されるテトラアザポルフィリン系色素の具体例としては、例えば、以下の化合物を挙げることができるが、本発明はこれらに限定されるものではない。
【００５９】
【化１０】
2017068221.tif 000012
【００６０】
【化１１】
2017068221.tif 000013
【００６１】
【化１２】
2017068221.tif 000014
【００６２】
【化１３】
2017068221.tif 000015
【００６３】
【化１４】
2017068221.tif 000016
【００６４】一般式（１）で示される化合物としては、一般式（１）におけるＲ１とＲ２、Ｒ３とＲ４、Ｒ５とＲ６、Ｒ７とＲ８の組み合わせが、
水素原子と、置換若しくは無置換のアルキル基；
置換若しくは無置換のアルキル基と、置換若しくは無置換のアルコキシ基；
置換若しくは無置換のアルキル基と、置換若しくは無置換のアリール基
であることが好ましい。
【００６５】本発明の鏡に含まれる色素は、５７０ｎｍ〜６１０ｎｍに吸収極大波長を有する。
本発明でいう吸収極大波長とは、紫外可視分光光度計を用いクロロホルム溶液を測定した吸収スペクトルにおける極大波長を意味する。
【００６６】本発明の鏡に含まれる、一般式（１）で示されるテトラアザポルフィリン系色素は、それ自体公知の方法を参考にして製造することができる。すなわち、一般式（１）で示されるテトラアザポルフィリン系色素は、例えば、下記一般式（２）で示される１，２−ジシアノエチレン化合物のシス体を環化することによって得られる。
【００６７】
【化１５】
2017068221.tif 000017
（式（２）中、Ｒ９とＲ１０は、それぞれ独立して、水素原子、ハロゲン原子、シアノ基、置換若しくは無置換のアルキル基、置換若しくは無置換のアルコキシ基、置換若しくは無置換のアリール基、置換若しくは無置換のアリールオキシ基、置換若しくは無置換のヘテロアリール基、又はアミノ基を示し、Ｒ９とＲ１０は、互いに結合して、置換している炭素原子と共に、置換若しくは無置換の脂環構造を形成してもよい。ただし、Ｒ９とＲ１０が共に水素原子であることはない。）
【００６８】一般式（２）に示す１，２−ジシアノエチレン化合物のシス体４モルを環化することによって、一般式（１）に示すテトラアザポルフィリン系色素１モルが得られる。
環化反応は、一般式（２）に示す１，２−ジシアノエチレン化合物のシス体と金属又は金属誘導体とをアルコール系溶媒中で有機塩基共存下で加熱反応することによって行うことができる。
環化反応によって得られる一般式（１）に示すテトラアザポルフィリン系色素は、通常、Ｒ１とＲ２、Ｒ３とＲ４、Ｒ５とＲ６及びＲ７とＲ８の２つの置換基の位置関係が異なる４種類の異性体の混合物となる。
【００６９】本発明の鏡は、上述した色素を含有する層が、反射層と視認者との間に配置されるものであればよく、その形態、配置場所は特に限定されるものではない。
例えば、本発明の鏡は、図１に示すように、透明ミラー基体（Ｂ）の一方の面に反射層（Ａ）を備えた基板において、他方の面に色素含有層（Ｃ）を配置する形態であってもよい。このとき、色素含有層（Ｃ）は基体の保護層としての機能を果たすこともできる。尚、図は断面図を示しており、視認者は矢印が指す方向に向かって見て使用する。
【００７０】本発明の鏡は、図２に示すように、反射層（Ａ）、透明ミラー基体（Ｂ）、及び色素含有層（Ｃ）が、Ａ、Ｃ、Ｂの順に設置された形態であってもよい。このとき、色素含有層（Ｃ）は、反射層（Ａ）に直接接していてもよく、反射層（Ａ）との間に着色層等の中間層を更に介してもよい。
【００７１】本発明の鏡は、図３に示すように、色素含有透明ミラー基体（Ｄ）に、反射層（Ａ）を設ける形態であってもよい。色素含有透明ミラー基体（Ｄ）は、反射層（Ａ）に直接接していてもよく、反射層（Ａ）との間に着色層等の中間層を更に介してもよい。
【００７２】本発明の鏡は、図４に示すように、反射層（Ａ）を設けたミラー基体（Ｆ）と、着脱可能な色素含有フィルタ（Ｅ）で構成される形態であってもよい。色素含有フィルタ（Ｅ）は、色補正フィルタとも言い、透明基体に色素を含有する層をコーティングする形態であってもよく、樹脂に色素を混練し、加熱成形して作製する形態であってもよい。ミラー基体（Ｆ）は透明であっても不透明であってもよく、反射層（Ａ）とミラー基体（Ｆ）は、直接接していてもよく、反射層（Ａ）とミラー基体（Ｆ）との間に中間層を更に介してもよい。
【００７３】本発明の鏡は、図５に示すように、ミラー基体（Ｆ）、反射層（Ａ）、及び色素含有層（Ｃ）が、Ｆ、Ａ、Ｃの順に積層した形態であってもよい。ミラー基体（Ｆ）は透明であっても不透明であってもよく、ミラー基体（Ｆ）と反射層（Ａ）、及び反射層（Ａ）と色素含有層（Ｃ）は、それぞれ直接接していてもよく、ミラー基体（Ｆ）と反射層（Ａ）の間、反射層（Ａ）と色素含有層（Ｃ）の間に中間層を更に介してもよい。
【００７４】上述の反射層（Ａ）は、銀、アルミニウム、ニッケル等を蒸着又はめっきすることで形成される。反射層（Ａ）は、一方の面又は両方の面に、更に保護層や着色層等を有していてもよい。
【００７５】透明ミラー基体（Ｂ）の基材としては、特に限定されるものではないが、透明性を有する各種材料が挙げられる。例えば、透明ガラス基板、又は、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂、シクロオレフィンポリマー系樹脂等の透明プラスチック材料からなる透明プラスチック基板が挙げられる。
上述の透明ミラー基体（Ｂ）は、基材となる樹脂に、必要に応じて添加剤を加えて溶融混練し成形して作製することができる。
【００７６】ミラー基体（Ｆ）の基材としては、汎用の材料を用いることができ、例えば、上述の透明プラスチック材料の他、金属、石材、木材、紙材、ガラス、陶器やセラミック、エラストマー、ポリプロピレン樹脂、ポリエチレン樹脂等が挙げられる。
【００７７】色素含有層（Ｃ）は、前述の５７０ｎｍから６１０ｎｍの領域に吸収極大を有する色素を含有する。
色素の添加量は、作製する層の厚み、色素の種類等によって適宜選択することが好ましいが、通常、好ましくは樹脂１００重量部に対して０．０００５〜１０重量部である。前記色素が一般式（１）で示すテトラアザポルフィリン系色素である場合、好ましくは樹脂１００重量部に対して０．００１〜２重量部である。
【００７８】色素含有層（Ｃ）を塗布により作製する場合、例えば、色素と樹脂及び／又は粘着剤を溶剤に溶解及び／又は分散させて塗工液を調製し、スピンコート、スプレーコート、バーコート、フローコート、グラビアコート、ロールコート、ブレードコート、ダイコーター等の公知の塗布方法によって塗工して作製することができる。
【００７９】また、色素含有層（Ｃ）をフィルム状に作製する場合、例えば、溶液流延法（キャスト法）、溶融押出法、押出成形法、カレンダー法、プレス成形法等の公知の方法によって色素含有フィルムを作製することができる。
【００８０】色素含有層（Ｃ）に使用する溶媒としては、例えば、ベンゼン、トルエン、キシレン等の芳香族炭化水素類；メタノール、エタノール、イソプロパノール、ブタノール、イソブタノール、メチルセロソルブ、エチルセロソルブ、ブチルセロソルブ等のアルコール類；酢酸エチル、酢酸ブチル等のエステル類；アセトン、メチルエチエルケトン、メチルイソブチルケトン、シクロヘキサノン等のケトン類；テトラヒドロフラン、ジオキサン等のエーテル類；ジクロロメタン、クロロホルム、四塩化炭素などのハロゲン化炭化水素類；ジメチルホルムアミド；ジメチルスルホキシド等が挙げられる。これらの溶媒は、単独で用いても２種以上を併用してもよい。
【００８１】上記粘着剤としては、特に限定されるものではないが、アクリル系、ポリエステル系、ポリアミド系、ポリウレタン系、ポリオレフィン系、ポリカーボネート系、ゴム系又はシリコン樹脂系等の透明粘着剤が挙げられる。
【００８２】色素含有層（Ｃ）、色素含有透明ミラー基体（Ｄ）及び色素含有フィルタ（Ｅ）は、樹脂に色素を混練し加熱成形して作製することもできる。この場合、成形時に、色素及び必要に応じてその他の添加剤を樹脂中に配合しておき、樹脂成形体の成形を行えばよい。
【００８３】樹脂に色素を混練し加熱成形して色素含有層を作製する場合、色素の配合量は作製する層の厚み、色素の種類によって異なるが、通常、好ましくは樹脂１００重量部に対して０．００００１〜１重量部である。上記色素が一般式（１）で示すテトラアザポルフィリン系色素である場合、好ましくは、樹脂１００重量部に対して０．０００１〜０．１重量部である。
【００８４】本発明の鏡には、さらにその他の添加剤が含まれていてもよい。例えば、近赤外線吸収剤、紫外線吸収剤、帯電防止剤、酸化防止剤、分散剤、難燃剤、滑材、可塑剤等の添加剤が挙げられる。
【００８５】本発明の鏡は、白色ＬＥＤ光源下で映し出される像の演色性を良好にし、自然光のもとでの色合いと同等の色合いで映し出すのに最適である。白色ＬＥＤは、青色ＬＥＤと黄色蛍光体の組み合わせにより白色光を得る方式であることが望ましい。本発明の鏡は、このような方式のＬＥＤ光源から発せられる不要な５７０ｎｍ〜６１０ｎｍの光を除去し、鏡に映し出される像の演色性（色再現性）を良好にすることができる。
【実施例】
【００８９】以下に、実施例を挙げて本発明を更に詳しく説明するが、本発明はこれらの実施例に何ら限定されるものではない。
本発明において、次の値は以下の通り測定した。
＜吸収極大波長λｍａｘ＞
日本分光製分光光度計Ｖ−５７０
測定には、８．０×１０−６〜１１×１０−６ｍｏｌ／Ｌのクロロホルム溶液を調製し、光路長１ｃｍの石英セルを用いた。【００９０】＜実施例１＞
＜製造例１＞  鏡１の製造
ポリメチルメタクリレート（以下、ＰＭＭＡ）７．５ｇ、クロロベンゼン２５．４ｇ、トルエン１０．０ｇ、酢酸エチル１０．５ｇ及びアセトン９．１ｇを混合し、ＰＭＭＡ調製液を得た。この調製液１２ｇに、式（１−５）で示す色素（λｍａｘ＝５８５ｎｍ）１．０ｍｇを溶解させた。得られた溶液を、一方の面に銀をめっきした無色透明のガラス板の他方の面上にバーコートし乾燥して、色素を含む色補正コーティング層（膜厚１２μｍ）を有する鏡１を製造した。【００９１】＜評価＞
室内の白色ＬＥＤ光源下、製造例１で得た鏡１に被験者の顔を映し、鏡に映った像をもとに顔面にファンデーション、アイカラー、フェースカラー、チーク、及び口紅を塗りメークを施した。次いで、屋外に出て自然光のもとでメークの色合いを確認したところ、被験者の顔に施されたメークの色合いは、鏡１に映っていた像と同じ色合いであった。【００９２】＜実施例２＞
＜製造例２＞  鏡２の製造
製造例１において、色素を式（１−４）で示す色素（λｍａｘ＝５９５ｎｍ）に変更した以外は製造例１と同様にして、鏡２を製造した。
＜評価＞
製造例２で得た鏡２を用いて、室内の白色ＬＥＤ光源下、実施例１と同様にしてメークを施し、自然光での色合いを確認したところ、被験者の顔に施されたメークの色合いは、鏡２に映っていた像と同じ色合いであった。【００９３】＜実施例３＞
＜製造例３＞  鏡３の製造
製造例１において、色素を式（１−３４）で示す色素（λｍａｘ＝５９３ｎｍ）に変更した以外は製造例１と同様にして、鏡３を製造した。
＜評価＞
製造例３で得た鏡３を用いて、室内の白色ＬＥＤ光源下、実施例１と同様にしてメークを施し、自然光での色合いを確認したところ、被験者の顔に施されたメークの色合いは、鏡３に映っていた像と同じ色合いであった。【００９４】＜実施例４＞
＜製造例４＞  鏡４の製造
製造例１において、色素を式（１−３５）で示す色素（λｍａｘ＝５９１ｎｍ）に変更した以外は製造例１と同様にして、鏡４を製造した。
＜評価＞
製造例４で得た鏡４を用いて、室内の白色ＬＥＤ光源下、実施例１と同様にしてメークを施し、自然光での色合いを確認したところ、被験者の顔に施されたメークの色合いは、鏡４に映っていた像と同じ色合いであった。【００９５】＜実施例５＞
＜製造例５＞  鏡５の製造
製造例１において、色素を式（１−３８）で示す色素（λｍａｘ＝５９４ｎｍ）に変更した以外は製造例１と同様にして、鏡５を製造した。
＜評価＞
製造例５で得た鏡５を用いて、室内の白色ＬＥＤ光源下、実施例１と同様にしてメークを施し、自然光での色合いを確認したところ、被験者の顔に施されたメークの色合いは、鏡５に映っていた像と同じ色合いであった。【００９６】＜実施例６＞
＜製造例６＞  鏡６の製造
製造例１において、銀をめっきしたガラス板に代えてアルミニウムを蒸着したガラス板に変更した以外は製造例１と同様にして、鏡６を製造した。
＜評価＞
製造例６で得た鏡６を用いて、室内の白色ＬＥＤ光源下、実施例１と同様にしてメークを施し、自然光での色合いを確認したところ、被験者の顔に施されたメークの色合いは、鏡６に映っていた像と同じ色合いであった。【００９７】＜実施例７＞
＜製造例７＞  鏡７の製造
ＰＥＴ樹脂１００重量部に対し、式（１−５）で示す色素０．１重量部を混合し、色素の量が１０００ｐｐｍとなるように配合した。これに二軸押出機（東洋精機製作所製ラボプラストミルマイクロ）を用いて、２７０〜３００℃で溶融混練し、紐状に押し出した。得られた紐状の組成物を冷却後切断し、ペレット状のマスターバッチを得た。次いで、マスターバッチと熱可塑性樹脂とをそれぞれ混合し、二軸押出機を用いて２７０〜３００℃で溶融混練して同様にペレット状の樹脂組成物を得た。このペレット状樹脂組成物を、熱プレス機（アズワン製熱プレス機ＡＨ−４０１５）を用い、シリンダー温度２７０〜３００℃で成形し、厚さ３００μｍの成形体を得た。この成形体を、色補正フィルタ１とした。無色透明のガラス板に銀をめっきした鏡Ａに色補正フィルタ１を重ね合わせ、鏡７を得た。
＜評価＞
製造例７で得た鏡７を用いて、室内の白色ＬＥＤ光源下、実施例１と同様にしてメークを施し、自然光での色合いを確認したところ、被験者の顔に施されたメークの色合いは、鏡７に映っていた像と同じ色合いであった。【００９８】＜製造例８＞
実施例７と同様の手順により得た成形体に、アルミニウムを蒸着し、鏡８を得た。
＜評価＞
製造例８で得た鏡８を用いて、室内の白色ＬＥＤ光源下、実施例１と同様にしてメークを施し、自然光での色合いを確認したところ、被験者の顔に施されたメークの色合いは、鏡８に映っていた像と同じ色合いであった。【００９９】＜比較例１＞
＜比較製造例１＞
製造例１において式（１−５）で示す色素を用いなかった他は製造例１と同様にして、鏡９を作製した。
＜評価＞
鏡９を用いて、室内の白色ＬＥＤ光源下、実施例１と同様にしてメークを施し、自然光での色合いを確認したところ、被験者の顔に施されたメークの色合いは、鏡９に映っていた像とは異なる色合いであった。【０１００】＜比較例２＞
＜比較製造例２＞
製造例７において式（１−５）で示す色素を用いなかった他は製造例７と同様にして、鏡１０を作製した。
＜評価＞
鏡１０を用いて、室内の白色ＬＥＤ光源下、実施例１と同様にしてメークを施し、自然光での色合いを確認したところ、被験者の顔に施されたメークの色合いは、鏡１０に映っていた像とは異なる色合いであった。【０１０１】＜比較例３＞
＜比較製造例３＞
製造例８において式（１−５）で示す色素を用いなかった他は製造例８と同様にして、鏡１１を作製した。
＜評価＞
鏡１１を用いて、室内の白色ＬＥＤ光源下、実施例１と同様にしてメークを施し、自然光での色合いを確認したところ、被験者の顔に施されたメークの色合いは、鏡１１に映っていた像とは異なる色合いであった。【０１０２】＜比較例４＞
製造例７で用いた無色透明のガラスに銀がめっきされた鏡Ａを使用し、製造例７で得た色補正フィルタ１を重ね合わせずに、実施例１と同様にしてメークを施し、自然光での色合いを確認したところ、被験者の顔に施されたメークの色合いは、鏡Ａに映っていた像とは異なる色合いであった。【０１０３】以上より、本発明の鏡は、白色ＬＥＤ照明のもとでも、自然光のもとでの見た目と同等の色合いの像を映し出すことができる鏡であることがわかった。
【産業上の利用可能性】
【０１０４】本発明の色補正鏡は、室内光、特に白色ＬＥＤ光源下で化粧を行う際に用いるのに好適である。
【符号の説明】
【０１０５】（図１〜図５の符号）
Ａ  反射層
Ｂ  透明ミラー基体
Ｃ  色素含有層
Ｄ  色素含有透明ミラー基体
Ｅ  色素含有フィルタ
Ｆ  ミラー基体
【図１】
2017068221.tif 000020
【図２】
2017068221.tif 000021
【図３】
2017068221.tif 000022
【図４】
2017068221.tif 000023
【図５】
2017068221.tif 000024
【手続補正書】
【提出日】平成27年11月24日(2015.11.24)
【手続補正１】
【補正対象書類名】明細書
【補正対象項目名】００１９
【補正方法】変更
【補正の内容】
【００１９】
【図１】本発明の鏡の構成例を示す模式的断面図である。
【図２】本発明の鏡の構成例を示す模式的断面図である。
【図３】本発明の鏡の構成例を示す模式的断面図である。
【図４】本発明の鏡の構成例を示す模式的断面図である。
【図５】本発明の鏡の構成例を示す模式的断面図である。